Brevet FR3073220A1 — publié le 20190510

PROCÉDÉ DE PRÉPA ' TION D'UN LIANT ETTRINGITIQUE POUR LA FABRICATION DE MATÉRIAUX DE CONSTRUCTION DOMAINE DE L'INVENTION La présente invention concerne le domaine des matériaux de construction. En particulier, la présente invention concerne un procédé de préparation d'un liant ettringitique à partir d'une source d'aluminosilicate, d'une source de sulfate de calcium et d'hydroxyde de calcium (ou chaux éteinte, CH) ; ledit liant étant caractérisé par le paramètre RMIC correspondant au ratio stoechiométrique de sulfate de calcium disponible dans le mélange, compris dans une gamme de 0,05 à 1,25; et le taux de saturation en hydroxyde de calcium, Sat(CH), compris dans une gamme de 0,75 à 8. La présente invention concerne également l'utilisation du liant ettringitique obtenu par le procédé de l'invention pour fournir des ciments, des ciments à maçonner, des mortiers, des bétons, des liants routiers et/ou des chaux formulées. ÉTAT DE LA TECHNIQUE La préparation de matériaux de construction tels que par exemple le béton ou le ciment, nécessite de disposer de liants toujours plus innovants pour répondre aux besoins accrus en la matière. Parmi les liants connus et utilisés, les liants ettringitiques ont l'avantage lorsqu'ils sont mélangés à de l'eau, de durcir rapidement pour fournir des matériaux présentant de faible retrait et une bonne résistance chimique. Ces liants sont principalement préparés selon deux méthodes : soit par hydratation d'un clinker à base de Ye'elemite (W088/04285), soit par formulation à partir d'un ciment alumineux (W003/091179). 2 La première méthode, par hydratation, nécessite de fabriquer un clinker à des températures élevées (1200-1300°C). La seconde méthode, par formulation, nécessite quant à elle le recours à de nombreux adjuvants et des matières premières coûteuses. Il existe donc un besoin pour fournir un procédé de préparation d'un liant ettringitique 5 plus simple à mettre en oeuvre et moins couteux en énergie. En particulier, il existe un besoin pour fournir un procédé de préparation d'un liant ettringitique sans chauffage. Par ailleurs, il existe un besoin pour fournir un procédé plus économique, pouvant être réalisé à partir de matières premières facilement disponibles et peu onéreuses, et ayant une empreinte carbone moins élevée que les procédés de l'art antérieur. Dans ce but, la 10 Demanderesse cherche notamment à fournir un procédé de liant ettringitique pouvant être obtenu sans l'emploi de ciment Portland. En effet, sa fabrication en plus de requérir de nombreuses ressources, produit une quantité non négligeable de polluants rendant son utilisation indésirable pour la préparation de liant avec une empreinte carbone réduite. De manière surprenante, la Demanderesse a mis en évidence qu'un mélange comprenant 15 au moins, une source d'aluminosilicate, une source de sulfate de calcium et de la chaux, caractérisé par un ratio stoechiométrique de sulfate de calcium (RMK) disponible dans le mélange compris dans une gamme de 0,05 à 1,25 ; et un taux de saturation en hydroxyde de calcium, Sat(CH), compris dans une gamme de 0,75 à 8, permet la préparation d'un liant ettringitique stable. 20 Avantageusement, le procédé de l'invention permet de fournir un liant ettringitique et/ou une ettringite stable. Ainsi, lors de l'utilisation du liant ettringitique et/ou de l'ettringite de l'invention, dans la fabrication d'un matériau de construction, celle-ci ne conduit pas au cours du temps à un quelconque gonflement dans le matériau final, tout en présentant de meilleures performances mécaniques que les liants pouzzolaniques classiques. 3 RÉSUMÉ L'invention concerne donc un procédé de préparation d'un liant ettringitique comprenant une étape de mélange d'au moins : - une source d'aluminosilicate ; 5 - une source de sulfate de calcium ; et - une source d'hydroxyde de calcium ; ledit liant ettringitique ayant : - un taux de saturation en hydroxyde de calcium, noté Sat(CH), compris dans une gamme de 0,75 à 8 ; Sat(CH) étant défini par : Sat(CH) = Q(CH) (el) QST(CH) où : Q(CH) représente la quantité massique d'hydroxyde de calcium (Ca(OH)2) disponible dans le liant ; et QST(CH) représente la quantité massique d'hydroxyde de calcium stoechiomètriquement nécessaire à la réaction de formation d' ettringite, et est déterminée par : [IPZ xQ(MK)x0.000625] QST(CH) = (e2) P(CH) où : IPZ représente l'indice pouzzolanique de la source d'aluminosilicate ; 20 Q(M1C) représente la quantité massique d'aluminosilicates présents dans le liant ettringitique ; et P(CH) représente la pureté de la source d'hydroxyde de calcium, en hydroxyde de calcium ; 10 15 et 4 un ratio stoechiométrique de sulfate de calcium, noté RMK, compris dans une gamme de 0,05 à 1,25 ; RMK étant défini par l'équation suivante : [Qm(C)x592000] RMK = (e3) IPZ xQ(MK)x3 où : 5 IPZ représente l'indice pouzzolanique de la source d'aluminosilicates ; Q(MK) représente la quantité massique d'aluminosilicates présents dans le liant ettringitique ; et Qm(C$) représente la quantité molaire de sulfate de calcium présent dans le liant ettringitique. 10 Selon un mode de réalisation, le mélange comprend en outre un catalyseur, de préférence un catalyseur alcalin, plus préférentiellement le catalyseur alcalin est choisi parmi le fluorure de sodium, l'aluminate de sodium, le phosphate trisodique, l'ortho-silicate de sodium, le métasilicate de sodium, l'hexafluorosilicate de sodium, le fluorophosphate de sodium, l'hexamétaphosphate de sodium,le carbonate de sodium, le borate de sodium, 15 l'hexafluoroaluminate de sodium, tétrafluoroaluminate de potassium ou leurs mélanges. Selon un mode de réalisation, le mélange comprend en outre un activateur, de préférence un composé capable de complexer le calcium, l'aluminium et/ou le silicium, plus préférentiellement choisi parmi le saccharose, les acides alpha-hydroxylé ou leurs sels, les éthanolamines ou leurs sels, et/ou les catéchols ou ses dérivés. 20 Selon un mode de réalisation, l'aluminosilicate est une pouzzolane, une fine issue de la production de chamotte ou des cendres de boues de papeterie, de préférence un métakaolin. Selon un mode de réalisation, l'hydroxyde de calcium peut être obtenu à partir de chaux éteinte, de chaux hydraulique, de chaux vive, de chaux vive à effet retardé, de chaux 25 aérienne, de chaux éteinte classique ou de toute chaux commerciale. 5 Selon un mode de réalisation, le sulfate de calcium est choisi parmi l'anhydrite, le gypse naturel ou le gypse obtenu comme sous-produit de réactions industrielles tel que le désulfogypse, le titanogypse, le fluogypse, ou le phosphogypse. Selon un mode de réalisation, la quantité de catalyseur est comprise dans une gamme de 5 0% à 10% en masse par rapport à la quantité du mélange. Selon un mode de réalisation, la quantité d'activateur est comprise dans une gamme de 0% à 10% en masse par rapport à la quantité du mélange. Selon un mode de réalisation, la quantité d'activateur est comprise dans une gamme de 0% à 10% en mole par rapport à la quantité du mélange. 10 Selon un mode de réalisation, le procédé de l'invention comprend en outre l'addition d'additifs, de préférence de laitiers, plus préférentiellement de laitiers de hauts fourneaux ou de laitiers d'aluminates amorphes. L'invention concerne également un liant ettringitique susceptible d'être obtenu par le procédé de l'invention tel que décrit précédemment. 15 L'invention concerne également l'utilisation du liant ettringitique de l'invention, pour la préparation de ciments, de ciments à maçonner, de mortiers, de bétons, de liants routiers et/ou de chaux formulées. DÉFINITIONS 20 Dans la présente invention, les termes ci-dessous sont définis de la manière suivante : « Acide alpha-hydroxylé » concerne un acide carboxylique comprenant un groupe hydroxyle (-OH) sur le carbone adjacent à la fonction carboxylique. « Activateur » concerne tout produit apte à augmenter le rendement de la réaction lors de la formation d' ettringite. 25 - « Aluminosilicate » concerne un composé chimique minéral de la famille des silicates dans lequel certains atomes de silicium (Si) ont été remplacés par des atomes d'aluminium. 6 - « Anhydrite » concerne un composé chimique minéral de sulfate de calcium anhydre, de formule brute CaSO4. - « Béton » concerne un mortier dans lequel la taille des granulats est supérieure à 4 mm. 5 « Catalyseur » concerne tout produit participant à une réaction chimique pour en augmenter la vitesse, mais qui est régénéré ou éliminé au cours ou à la fin de la réaction. Selon un mode de réalisation, on entend par « catalyseur » tout produit chimique apte à accélérer la vitesse de réaction entre la source d'aluminosilicate (telle qu'un métakaolin par exemple) et la source d'hydroxyde de calcium (telle que de la 10 chaux éteinte par exemple) ; de préférence pour obtenir de l'aluminate de calcium. « Catalyseur alcalin » : concerne un catalyseur comprenant au moins un élément alcalin (i.e. au moins un métal du groupe des métaux alcalins, de préférence lithium (Li), sodium (Na), potassium (K), rubidium (Rb), césium (Cs) ou francium (Fr)). « Catéchol » ou « Pyrocatéchol » ou « Benzene-1,2-dial » : concerne un composé 15 organique de formule brute C6H4(OH)2. « Cendres de boues » : concerne les cendres issues de la combustion des boues obtenues lors de la fabrication de la pâte à papier. « Chaux » ou « Chaux aérienne » ou « Chaux éteinte » : concerne un composé chimique minéral d'hydroxyde de calcium, de formule brute Ca(OH)2. Ces termes 20 désignent la chaux obtenue par hydratation de la chaux vive. Selon un mode de réalisation, ces termes désignent également les composés ayant pour principal composant de l'hydroxyde de calcium, et comprenant comme composés minoritaires des impuretés solides. « Chaux naturelle hydraulique » : concerne une chaux dont la prise se fait d'abord 25 à l'eau puis à l'air formée à partir d'un gisement de calcaire contenant un peu d'argile. « Chaux vive » : désigne la chaux anhydre obtenue à la sortir du four à chaux après pyrolyse à 900°C. La chaux vive a pour composé majoritaire l'oxyde de calcium (CaO). 7 « Chaux à effet retardé » : concerne une chaux vive obtenue à partir d'un procédé de cuisson spéciale qui ralentit la réhydratation lors d'un contact avec l'eau. « Ciment » : concerne un liant hydraulique (i.e. une poudre minérale) qui au contact de l'eau ou d'une solution saline, fait prise et durcit. 5 « Ciment à maçonner » : concerne un ciment dont les performances ont été modifiées afin de le rendre directement utilisable en maçonnerie. « Complexant » : concerne tout produit apte à complexer un ion ; de préférence un cation ; plus préférentiellement un cation d'un métal alcalino-terreux. Selon un mode de réalisation, le complexant est un composé capable de complexer l'élément calcium 10 (Ca), aluminium (Al), et silicium (Si). « Désulfogypse » : désigne un gypse obtenu lors de la désulfuration des gaz de combustion de charbon et de fuel, en particulier dans le cas de centrales thermiques ou de centrales nucléaires. Selon un mode de réalisation, le désulfogyspe est un sous-produit de fabrication (déchet de centrales thermiques). 15 « Ettringite » : désigne une espèce minérale composée de sulfate de calcium et d'aluminium hydratée, de formule Ca6Al2(504)3(OH)1226H20. « Ethanolamines » : concerne un composé organique de formule H0-(CH2)2-NFI2 (monoéthanolamine), de formule H0-(CH2)2-N1-1-(CH2)2-0H (diéthanolamine), OU de formule NRCH2)2-0HP (triéthanolamine). 20 « Fluogypse » : désigne un gypse obtenu lors de la fabrication de l'acide fluorhydrique. Selon un mode de réalisation, le fluogyspe est un sous-produit de fabrication de l'acide fluorhydrique (déchet). « Gypse » : concerne un composé de sulfate de calcium dihydratée, de formule Ca504.2H20. 25 « IPZ » ou « Indice pouzzolanique » : représente la fraction active d'un aluminosilicate tel qu'un métakaolin, c'est-à-dire la quantité en hydroxyde de calcium, Ca(OH)2, pouvant être fixée dans un gramme d'aluminosilicate. Cet indice (exprimé en mg/g) peut être déterminé par les méthodes connues de l'homme du métier telles que par exemple l'essai Chapelle (M. CYR et G. ESCADEILLAS, 8 http://dspace.univ-tlemcen. dz/bitstream/112/624/1/Normalisation-du-metakaolinpourquoi-comment.pdf). « Laitier » : désigne les scories formées lors de la fusion ou l'élaboration d'un métal par voie liquide. Le laitier est composé d'un mélange de silicates, d'aluminates, et de 5 chaux et optionnellement des oxydes métalliques à l'exception des oxydes de fer. « Laitier de hauts fourneaux » : concerne tout sous-produit de l'industrie sidérurgique formé lors de la préparation de la fonte à partir de minerai de fer. « Laitier d'aluminates amorphes » : concerne un laitier de sidérurgie à haute teneur en aluminium dont le processus de refroidissement a rendu la structure amorphe. 10 - « Liant hydraulique » : concerne tout mélange poudreux ayant la propriété lors de son hydratation de se solidifier puis de durcir en acquérant des caractéristiques mécaniques telles que la résistance à la compression, la résistance en traction, ou l'adhérence. « Liant ettringitique » : concerne un liant hydraulique dont les constituants lors de 15 leur hydratation se transforment et fournissent comme hydrate principal, l'ettringite de formule 3CaO,A1203.3CaSO4.32H20. « Métakaolin » : concerne une poudre issue de la calcination et du broyage d'une argile. Selon un mode de réalisation, le métakaloin est une poudre issue de la calcination et du broyage d'une argile composée majoritairement de kaolinite. Selon 20 un mode de réalisation, le métakaolin est une poudre constituée principalement de particules de silicate d'alumine amorphes composées essentiellement d'oxyde de silicium (5i02) et d'oxyde d'aluminium (A1203) réactifs. « Mortier » : concerne une formulation comprenant ou constituée d'un liant, de sable, d'eau, et optionnellement d'additifs. 25 « Phosphogypse » : désigne le gypse formé lors de la fabrication de l'acide phosphorique à partir de phosphate naturel. Selon un mode de réalisation, le phosphogyspe est un sous-produit de fabrication de l'acide phosphorique (déchet). « Pouzzolane » : concerne une matière silico-alumineuse, naturelle ou artificielle, apte à température ordinaire et en présence d'eau, de se combiner à la chaux. 9 « RMK » est défini par l'équation suivante : RMK = IPZ x Q(MK) x 3 dans laquelle : IPZ représente l'indice pouzzolanique de la source d'aluminosilicate ; 5 Q(MK) représente la quantité massique, de préférence en gramme, d'aluminosilicates présents dans le liant ettringitique ; et Qm(C$) représente la quantité molaire de sulfate de calcium présent dans le liant ettringiti que. « Saccharose » : désigne un composé chimique d'une molécule de glucose et d'une 10 molécule de fructose unies par leurs groupements réducteurs et de formule C12H22011. « Sat(CH) » représente le taux de saturation massique en hydroxyde de calcium, Ca(OH)2 dans une composition donnée. Elle est déterminée selon l'équation (el) suivante : 15 Sat(CH)= Q(CH) QST(CH) (el) où : Q(CH) représente la quantité en grammes, d'hydroxyde de calcium (Ca(OH)2) dans le mélange de l'invention ; et QST(CH) représente la quantité en grammes, d'hydroxyde de calcium 20 stoechiométriquement nécessaire à la réaction de formation de l'ettringite. Le paramètre QST(CH) peut être déterminé selon l'équation (e2) suivante : [IPZ xQ(MK)x0.000625] QST(CH) = (e2) P(CH) où : IPZ représente l'indice pouzzolanique tel que défini précédemment ; [Qm(C) x 592000] 10 Q(MK) représente la quantité en grammes, de métakaolin ou d'aluminosilicates présent dans le mélange ; et P(CH) représente la pureté de la source d'hydroxyde de calcium telle que par exemple la chaux, en hydroxyde de calcium. 5 « Sulfate de calcium » : concerne un composé chimique minéral anhydre, de formule CaSO4. « Titanogypse » : désigne le gypse formé lors de la fabrication du titane. Selon un mode de réalisation, le titanogyspe est un sous-produit lors de la fabrication du titane (déchet). 10 « Gypse de démolition » : désigne le gypse obtenu par broyage des Placoplatres ou de toutes formes de gyspe de construction. DESCRIPTION DÉTAILLÉE Procédé 15 L'invention concerne donc un procédé de préparation d'un liant ettringitique. En particulier, l'invention concerne un procédé de préparation d'un liant ettringitique comprenant une étape de mélange d'au moins : - une source d'aluminosilicate ; - une source de sulfate de calcium ; et 20 - une source d'hydroxyde de calcium (ou de chaux). Selon un mode de réalisation, le liant ettringitique comprend en outre de l'eau. Selon un mode de réalisation, le liant ettringitique est caractérisé par : - un taux de saturation en hydroxyde de calcium, noté Sat(CH), compris dans une gamme de 0,75 à 8 ; et/ou 25 - un taux de sulfate de calcium, noté RMK, compris dans une gamme de 0,05 à 1,25 ; le paramètre RMK étant définie par l'équation suivante : RMK = [Qm(C)x592000] IPZ xQ(MK)x3 11 dans laquelle : LPZ représente l'indice pouzzolanique de la source d'aluminosilicate ; Q(MK) représente la quantité en gramme d'aluminosilicates présents dans le liant ettringitique ; et 5 Qm(C$) représente la quantité en moles, de sulfate de calcium présent dans le liant ettringitique. Selon un mode de réalisation, l'indice pouzzolanique IPZ est compris dans une gamme de 200 à 2200 mg/g, de préférence de 400 à 2000 mg/g, plus préférentiellement de 600 à 1800 mg/g. Selon un mode de réalisation, l'indice pouzzolanique IPZ est compris dans 10 une gamme de 200 à 2200 mg/g, de préférence de 550 à 2200 mg/g, de 600 à 2200 mg/g, de 700 à 2200 mg/g, de 800 à 2200 mg/g, de 900 à 2200 mg/g, de 1000 à 2200 mg/g, de 1100 à 2200 mg/g, de 1200 à 2200 mg/g, de 1300 à 2200 mg/g, de 1400 à 2200 mg/g, de 1500 à 2200 mg/g, de 200 à 1900 mg/g, de 200 à 1800 mg/g, de 200 à 1700 mg/g, de 200 à 1600 mg/g, de 200 à 1500 mg/g, de 200 à 1400 mg/g, de 200 à 1300 mg/g, de 200 à 15 1200 mg/g, de 200 à 1100 mg/g, de 200 à 1000 mg/g, de 200 à 900 mg/g. Selon un mode de réalisation, l'indice pouzzolanique IPZ est compris de 600, 700, 800, 900, 1000, 1100, 1200, 1300 ou 1400 mg/g. Selon un mode de réalisation, la source d'aluminosilicate comprend ou est constitué d'un aluminosilicate. Selon un mode de réalisation, la source d'aluminosilicate comprend ou 20 est constitué d'un métakaolin, d'une argile calcinée ou d'une fine issue de la production de chamotte. Selon un mode de réalisation, le procédé de préparation d'un liant ettringitique ne comprend pas l'utilisation de ciment Portland. Selon un mode de réalisation, le paramètre RMK tel que défini ci-dessus, est compris dans une gamme de 0,05 à 1,25 ; de préférence de 0,1 à 1; plus préférentiellement de 25 0,2 à 0,8. Selon un mode de réalisation, le paramètre RMIC tel que défini ci-dessus, est compris de 0,1 à 1,25 ; de 0,2 à 1,25 ; de 0,3 à 1,25 ; de 0,4 à 1,25 ; de 0,5 à 1,25 ; de 0,6 à 1,25; de 0,7 à 1,25; de 0,8 à 1,25 ; de 0,9 à 1,25 ; de 1 à 1,25. Selon un mode de réalisation, le paramètre RMK tel que défini ci-dessus, est compris de 0,1 à 1,25 ; de 0,1 à 1,2; de 0,1 à 1,25; de 0,1 à 1,1; de 0,1 à 1; de 0,1 à0,9 ; de 0,1 à 0,8; de 0,1 à 0,7; de 12 0,1 à 0,6; de 0,1 à 0,5; de 0,1 à 0,4; de 0,1 à 0,3 ; ou de 0,1 à 0,2. Selon un mode de réalisation, le paramètre RMIC tel que défini ci-dessus, est compris dans une gamme de 0,20 à 0,80; de préférence de 0,25 à 0,80; 0,30 à 0,80; 0,35 à 0,80; 0,40 à 0,80; 0,45 à 0,80 ; 0,50 à 0,80; 0,55 à 0,80; 0,60 à 0,80 ; 0,65 à 0,80 ; ou 0,70 à 0,80. Selon un mode 5 de réalisation, le paramètre RMIC tel que défini ci-dessus, est compris dans une gamme de 0,20 à 0,80; de préférence de 0,20 à 0,75 ; de 0,20 à 0,70; de 0,20 à 0,65 ; de 0,20 à 0,60 ; de 0,20 à 0,55 ; de 0,20 à 0,50 ; de 0,20 à 0,45 ; de 0,20 à 0,40 ; de 0,20 à 0,35; de 0,20 à 0,30 ; ou de 0,20 à 0,25. Selon un mode de réalisation, le paramètre Sat(CH) tel que défini ci-dessus, est compris 10 dans une gamme de 0,75 à 20; de préférence de 1 à 15. Selon un mode de réalisation, le paramètre Sat(CH) tel que défini ci-dessus, est de 1, 2, 3, 4, 5, 6,7, 8,9, 10, 11, 12, 13, 14, 15, 16, 17, 18, 19, ou 20. Selon un mode de réalisation, le paramètre Sat(CH) tel que défini ci-dessus, est compris dans une gamme de 0,75 à 8 ; de préférence de 1 à 8 ; de 2 à 8 ; de 3 à 8 ; de 4 à 8 ; de 5 à 8 ; de 6 à 8 ; ou de 7 à 8. Selon un mode de réalisation, le 15 paramètre Sat(CH) est égal à 1, 2, 3, 4, 5, 6, 7 ou 8. Selon un mode de réalisation, le paramètre Sat(CH) tel que défini ci-dessus, est compris dans une gamme de 0,75 à 8 ; de 0,75 à 7; de 0,75 à 6; de 0,75 à 5 ; de 0,75 à 4 ; de 0,75 à 3 ; de 0,75 à 2; ou de 0,75 à 1. Selon un mode de réalisation, le métakaolin est un produit commercial, de préférence le métakaolin est le métakaolin Argiceme., le métakaolin Argical M1000 Argical 20 N412005e, le Metastar® M501, le Soka Metasial® ou leurs équivalents. Selon un mode de réalisation, la source d'aluminosilicate est une fine issue de l'industrie de la chamotte. Selon un mode de réalisation, le sulfate de calcium est choisi parmi l'anhydrite, le gypse naturel ou le gypse obtenu comme sous-produit de réactions industrielles tel que le désulfogypse, le titanogypse, le fluogypse, ou le phosphogypse. Selon un mode de 25 réalisation, la source de sulfate de calcium comprend ou est constitué de gypse, d'anhydrite et/ou de plâtre. Selon un mode de réalisation, la source de sulfate de calcium est du plâtre alpha et/ou bêta. Selon un mode de réalisation, la source de sulfate de calcium comprend ou est constitué d'anhydrite, de préférence d'anhydrite naturelle. 13 Selon un mode de réalisation, la source d'hydroxyde de calcium est de la chaux éteinte. Selon un mode de réalisation, la source d'hydroxyde de calcium est de la chaux aérienne. Selon un mode de réalisation, la source d'hydroxyde de calcium est de la chaux hydraulique. Selon un mode de réalisation, la source d'hydroxyde de calcium est de la 5 chaux aérienne. Selon un mode de réalisation, la source d'hydroxyde de calcium est obtenue à partir de la chaux vive. Selon un mode de réalisation, la source d'hydroxyde de calcium est choisie parmi les chaux commerciales comme par exemple, chaux LHOIST® CL80, chaux LHOIST® CL90, chaux LHOIST Sorbacal® ou chaux aérienne éteinte Decorchaux® CL90. 10 Dans la présente invention, le taux d'hydroxyde de calcium dans ces chaux peut être déterminé par toutes méthodes connues de l'Homme du métier telles que par exemple la méthode Leduc (Hornain, 1995). Selon un mode de réalisation, le mélange (source d'aluminosilicate/source de sulfate de calcium/chaux) peut en outre comprendre au moins (i) un catalyseur, de préférence un 15 catalyseur alcalin ; (ii) un activateur de réaction ; et/ou (iii) un additif secondaire tel qu'une charge, de préférence une charge calcaire. Selon un mode de réalisation, l'additif secondaire est une charge minérale, de préférence choisie parmi les charges calcaires, les charges siliceuses ou les laitiers granulés. Selon un mode de réalisation, l'invention concerne un procédé de préparation d'un liant 20 ettringitique comprenant une étape de mélange d'au moins: - une source d'aluminosilicate ; - une source de sulfate de calcium ; - une source d'hydroxyde de calcium (ou de chaux) ; - et optionnellement un catalyseur et/ou un activateur. 25 Selon un mode de réalisation, l'invention concerne un procédé de préparation d'un liant ettringitique comprenant une étape de mélange d'au moins : - une source d'aluminosilicate ; - une source de sulfate de calcium ; 14 - une source d'hydroxyde de calcium (ou de chaux) ; et optionnellement un catalyseur et/ou un activateur choisi parmi les aluminates alcalins et les composés aptes à complexer les cations, en particulier le calcium tels que le saccharose, l'acide tartrique, l'acide citrique, 5 l'acide gluconique, l'acide mandélique, l'acide lactique, ou une éthanolamine tel que la triéthanolamine (TEA). Selon un mode de réalisation, le mélange comprend : - un métakaolin flashé ARGICEM® d'IPZ compris entre 700 et 800 mg/g ; - une chaux éteinte de type CL90 de teneur en chaux LEDUC d'environ 90%; et 10 - de gypse. Selon un mode de réalisation, le mélange comprend : - un métakaolin Argical M1000®; - un sulfate de calcium de carrière ; - de la chaux CL90 ; 15 - un catalyseur ; et - un activateur. Selon un mode de réalisation, le mélange comprend : - métakaolin flashé ARGICEM® d'IPZ environ égale à 700 mg/g ; - chaux éteinte de type CL90 de teneur en chaux LEDUC d'environ 90%; et 20 - désulfogypse ; et - NaA102 (1.3%) comme catalyseur. Selon un mode de réalisation, le mélange comprend de 0% à 20%, de préférence de 0% à 15%, plus préférentiellement de catalyseurs de 1% à 10%, en masse par rapport à la masse totale du mélange ou du liant. Selon un mode de réalisation, le mélange comprend de 1% 25 à 20%, de préférence de 2% à 20%, de 3% à 20%, de 4% à 20%, de 5% à 20%, de 6% à 20%, de 7% à 20%, de 8% à 20%, de 9% à 20%, de 10% à 20%, de 11% à 20%, de 12% à 20%, de 13% à 20%, de 14% à 20%, de 15% à 20%, de 16% à 20%, de 17% à 20%, de 18% à 20%, de 19% à 20%, de catalyseurs en masse par rapport à la masse totale du mélange ou du liant. Selon un mode de réalisation, le mélange comprend 1, 2, 3, 4, 5, 6, 15 7, 8, 9, 10, 11, 12, 13, 14, 15, 16, 17, 18, 19 ou 20 % de catalyseurs en masse par rapport à la masse totale du mélange ou du liant. Selon un mode de réalisation, le mélange comprend de 0% à 20%, de préférence de 0% à 15%, plus préférentiellement de 1% à 10%, d'activateurs en masse par rapport à la masse 5 totale du mélange ou du liant. Selon un mode de réalisation, le mélange comprend de 1% à 20%, de préférence de 2% à 20%, de 3% à 20%, de 4% à 20%, de 5% à 20%, de 6% à 20%, de 7% à 20%, de 8% à 20%, de 9% à 20%, de 10% à 20%, de 11% à 20%, de 12% à 20%, de 13% à 20%, de 14% à 20%, de 15% à 20%, de 16% à 20%, de 17% à 20%, de 18% à 20%, de 19% à 20%, d'activateurs en masse par rapport à la masse totale du 10 mélange ou du liant. Selon un mode de réalisation, le mélange comprend 1, 2, 3, 4, 5, 6, 7, 8, 9, 10, 11, 12, 13, 14, 15, 16, 17, 18, 19 ou 20 % d'activateurs en masse par rapport à la masse totale du mélange ou du liant. Selon un mode de réalisation, le mélange comprend de 0% à 20%, de préférence de 0% à 15%, plus préférentiellement de 1% à 10%, d'activateurs en mole par rapport à la quantité 15 totale du mélange ou du liant. Selon un mode de réalisation, le mélange comprend de 1% à 20%, de préférence de 2% à 20%, de 3% à 20%, de 4% à 20%, de 5% à 20%, de 6% à 20%, de 7% à 20%, de 8% à 20%, de 9% à 20%, de 10% à 20%, de 11% à 20?/0, de 12% à 20%, de 13% à 20%, de 14% à 20%, de 15% à 20%, de 16% à 20%, de 17% à 20%, de 18% à 20%, de 19% à 20%, d'activateurs en mole par rapport à la quantité totale du 20 mélange ou du liant. Selon un mode de réalisation, le mélange comprend 1, 2, 3, 4, 5, 6, 7, 8, 9, 10, 11, 12, 13, 14, 15, 16, 17, 18, 19 ou 20 % d'activateurs en mole par rapport à la quantité totale du mélange ou du liant. Selon un mode de réalisation, le mélange comprend de 1% à 30%, de préférence de 5% à 20%, d'additifs secondaires en masse par rapport à la masse totale du mélange ou du liant. 25 Selon un mode de réalisation, le mélange comprend de 1% à 30%, de préférence de 2% à 30%, 3% à 30%, 4% à 30%, 5% à 30%, 6% à 30%, 7% à 30%, 8% à 30%, 9% à 30%, 10% à 30%, 12% à 30%, 1.3% à 30%, 14% à 30%, 15% à 30%, 16% à 30%, 17% à 30%, 18% à 30%,19% à 30%, 20% à 30%, 21% à 30%, 22% à 30%, 23% à 30%, 24% à 30%, 25% à 30%, 26% à 30%, 27% à 30%, 28% à 30%, ou 29% à 30% d'additifs secondaires en masse par rapport à la masse totale du mélange ou du liant. Selon un mode de 16 réalisation, le mélange comprend 1, 2, 3, 4, 5, 6, 7, 8, 9, 10, 11, 12, 13, 14, 15, 16, 17, 18, 19, 20, 21, 22, 23, 24, 25, 26, 27, 28, 29 ou 30 % d'additifs en masse par rapport à la masse totale du mélange ou du liant. Selon un mode de réalisation, l'ajout d'additif secondaire permet un accroissement de 1% 5 à 100%, de préférence de 5% à 60% des performances mécaniques, en particulier de la résistance à la compression, du matériau obtenu à partir du liant ettringitique de l'invention, par rapport au même mélange de l'invention sans additif secondaire. Avantageusement, l'ajout d'additif secondaire dans le mélange de l'invention conduit à une synergie des performances mécaniques du matériau obtenu à partir du liant 10 ettringitique de l'invention. Avantageusement, l'ajout d'additif secondaire dans le mélange de l'invention permet de diminuer la demande en eau et de modifier le retrait dimensionnel lors de l'utilisation du liant ettringitique de l'invention. Selon un mode de réalisation, le mélange de l'invention comprend en outre un adjuvant, de préférence choisi parmi les réducteurs d'eau et/ou super-plastifiants, les agents 15 hydrofuge, les agents anti-moussant, les entraineurs d'air, et/ou les fibres. Selon un mode de réalisation, le réducteur d'eau et/ou le superplastifiant est un polymère ; de préférence choisi parmi les poly(méth)acryliques, les polycarboxylates, et/ou les polyoléfines tels que les polyéthylènes (PE), ou leurs copolymères ; plus préférentiellement le réducteur d'eau est choisi parmi les produits commercialisés par la 20 société SIKA: Tempo 9®, Tempo 12®, Viscocrete 125®, Viscocrete 150®, Viscocrete 225®, Viscocrete 430®, Viscocrete 111e, Viscocrete 510e ou Viscocrete 250®. Selon un mode de réalisation, le réducteur d'eau n'est pas un lignosulfonate. Selon un mode de réalisation, l'agent hydrofuge est choisi parmi les silicones et/ou les sels d'acides carboxyliques ; de préférence les silicones et/ou les stéarates. Selon un mode 25 de réalisation, l'agent hydrofuge est choisi parmi les produits commerciaux SIKA Hydrofuge HW®, SIKA WT-115®, Dow Corning 50®, Dow Corning 60+®, et Dow Corning IE 6692®. Selon un mode de réalisation, l'agent hydrofuge est choisi parmi le stéarate de magnésium, le stéarate de calcium et le stéarate d'aluminium. 17 Selon un mode de réalisation, l'agent anti-moussant est un siloxane, de préférence un poly(siloxane), plus préférentiellement le polydiméthylsiloxane (PDMS). Selon un mode de réalisation, l'entraineur d'air est choisi parmi les produits commerciaux SIKA AER®, de préférence SIKA AER 5® et SIKA AER 200®. On entend par 5 « entraineur d'air » dans la présente invention, tout composé ou formulation chimique permettant d'apporter de fines bulles d'air dans un mélange. Selon un mode de réalisation, l'entraineur d'air fournit des bulles d'air d'un diamètre moyen compris de 10 à 500 m. Selon un mode de réalisation, les fibres sont choisies parmi les fibres métalliques, les fibres polymères telles que les fibres de polyéthylène, les fibres végétales et/ou les fibres 10 de verre. Selon un mode de réalisation, les agents de cure sont choisis parmi les produits commerciaux Pieri Cure & Fix®, et Antisol®. Dans la présente invention, on entend par « produit de cure », tout composé apte à limiter l'évaporation de l'eau pendant le durcissement du béton ou du mortier à partir de liant ettringitique de l'invention. 15 Selon un mode de réalisation, l'huile de décoffrage est choisie parmi les huiles naturelles ou synthétiques, végétales ou minérales ; de préférence les huiles végétales ; plus préférentiellement l'huile Decoffre Emulsion Végétale E® commercialisée par la société SIKA ou l'huile Decoffrage Végétale® commercialisée par la société Deltapro. Liant ettringitique 20 L'invention concerne également un liant ettringitique. En particulier, l'invention concerne un liant ettringitique susceptible d'être obtenu à partir du procédé de l'invention tel que décrit précédemment. Selon un mode de réalisation, le liant ettringitique est obtenu à partir du mélange d'au moins : 25 Une source d'aluminosilicate ; Une source de sulfate de calcium ; et Une source d'hydroxyde de calcium ou de chaux. 18 Selon un mode de réalisation, le liant ettringitique a un paramètre RMK tel que défini ci-dessus, compris dans une gamme de 0,05 à 1,25; de préférence de 0,1 à 1; plus préférentiellement de 0,2 à 0,8. Selon un mode de réalisation, le paramètre RMK tel que défini ci-dessus, est compris de 0,1 à 1,25 ; de 0,2 à 1,25 ; de 0,3 à 1,25 ; de 0,4 à 1,25 ; 5 de 0,5 à 1,25 ; de 0,6 à 1,25 ; de 0,7 à 1,25 ; de 0,8 à 1,25 ; de 0,9 à 1,25 ; de 1 à 1,25. Selon un mode de réalisation, le paramètre RMK tel que défini ci-dessus, est compris de 0,1 à 1,25 ; de 0,1 à 1,2; de 0,1 à 1,25 ; de 0,1 à 1,1 ; de 0,1 à 1; de 0,1 à 0,9; de 0,1 à 0,8; de 0,1 à 0,7; de 0,1 à 0,6; de 0,1 à 0,5 ; de 0,1 à 0,4; de 0,1 à 0,3 ; ou de 0,1 à 0,2. Selon un mode de réalisation, le paramètre RMK tel que défini ci-dessus, est compris 10 dans une gamme de 0,20 à 0,80 ; de préférence de 0,25 à 0,80 ; 0,30 à 0,80 ; 0,35 à 0,80; 0,40 à 0,80; 0,45 à 0,80; 0,50 à 0,80; 0,55 à 0,80; 0,60 à 0,80; 0,65 à 0,80; ou 0,70 à 0,80. Selon un mode de réalisation, le paramètre RMK tel que défini ci-dessus, est compris dans une gamme de 0,20 à 0,80; de préférence de 0,20 à 0,75 ; de 0,20 à 0,70; de 0,20 à 0,65 ; de 0,20 à 0,60 ; de 0,20 à 0,55 ; de 0,20 à 0,50 ; de 0,20 à 0,45 ; de 0,20 15 à 0,40; de 0,20 à 0,35 ; de 0,20 à 0,30 ; ou de 0,20 à 0,25. Selon un mode de réalisation, le paramètre Sat(CH) tel que défini ci-dessus, est compris dans une gamme de 0,75 à 20 ; de préférence de 1 à 15. Selon un mode de réalisation, le paramètre Sat(CH) tel que défini ci-dessus, est de 1, 2, 3, 4, 5, 6, 7, 8, 9, 10, 11, 12, 13, 14, 15, 16, 17, 18, 19, ou 20. Selon un mode de réalisation, le liant ettringitique a un 20 paramètre Sat(CH) tel que défini ci-dessus, compris dans une gamme de 0,75 à 8; de préférence de 1 à8 ; de 2 à 8 ; de 3 à 8 ; de 4 à 8 ; de 5 à 8 ; de 6 à 8 ; ou de 7 à 8. Selon un mode de réalisation, le paramètre Sat(CH) est égal à 1, 2, 3, 4, 5, 6, 7 ou 8. Selon un mode de réalisation, le paramètre Sat(CH) tel que défini ci-dessus, est compris dans une gamme de 0,75 à 8 ; de 0,75 à 7; de 0,75 à 6; de 0,75 à 5 ; de 0,75 à 4; de 0,75 à 3 ; de 25 0,75 à 2 ; ou de 0,75 à 1. Utilisations L'invention concerne également l'utilisation du liant ettringitique de l'invention tel que décrit précédemment pour la préparation de matériaux de construction. 19 Selon un mode de réalisation, le liant ettringitique de l'invention est utilisé pour la préparation de ciment, de ciment à maçonner, de liant routier, de béton, de mortier et/ou de chaux formulée. Matériau de construction 5 Selon un mode de réalisation, l'invention concerne également un matériau obtenu à partir du liant ettringitique de l'invention tel que décrit précédemment. Selon un mode de réalisation, le matériau est obtenu par hydratation du liant ettringitique de l'invention. Lors de l'hydratation du liant ettringitique, deux réactions chimiques sont mises en 10 oeuvre permettant l'obtention d'ettringite : (1) Réaction entre la chaux et l'aluminosilicate conduisant à la formation d'aluminate de calcium (C4AH13 en notation cimentaire) AS2 + 4 CH -> C4AH13 + 2S 15 (2) Réaction de l'aluminate de calcium formé en (1) avec le sulfate de calcium conduisant à la formation d'ettringite C4AH13 +3 C$ -> C6A$3H32 + CH L'équation-bilan de la réaction d'hydratation du liant ettringitique est : 20 AS2 + 5CH +3 C$ -> C6A$3H32 + 2CSH Dans la présente invention, l'hydratation du liant ettringitique de l'invention conduit à un matériau dont la masse volumique dépend des applications visées. Selon un mode de réalisation, le matériau de l'invention a une masse volumique comprise de plus de 0 à 2,1 kg/L, de préférence de 1 à 2 kg/L, plus préférentiellement la masse volumique est 25 d'environ 1,9 kg/L. Avantageusement, la masse volumique du matériau de l'invention est plus faible que celles de matériaux obtenus à partir de ciment de Portland. 20 Selon un mode de réalisation, le matériau est un ciment, un ciment à maçonner, un liant routier, un béton, un mortier et/ou une chaux formulée. Selon un mode de réalisation, les performances mécaniques telles que la résistance à la compression, d'un matériau obtenu à partir du liant ettringitique de l'invention sont 5 augmentées de 1% à 100%, de préférence de 5?/0 à 80%, plus préférentiellement de 40% à 70% par rapport à des matériaux issus de compositions pouzzolaniques classiques tels que ceux obtenus à partir d'un mélange d'aluminosilicate et de chaux. Selon un mode de réalisation, le matériau comprend en outre un adjuvant, de préférence choisi parmi les agents de cure, et/ou les huiles de décoffrage. On entend par « huile de 10 décoffrage », une huile répandue sur les peaux de coffrage afin de faciliter le démoulage du béton ou du mortier durci dans ledit coffrage. Selon un mode de réalisation, le matériau obtenu à partir du liant ettringitique de l'invention ne présente pas ou peu de retrait lors de sa mise en forme. Selon un mode de réalisation, le matériau obtenu à partir du liant ettringitique de 15 l'invention ne comprend pas de ciment Portland. Selon un mode de réalisation, le matériau obtenu à partir du liant ettringitique de l'invention a une résistance à la compression à 3 jours compris dans une gamme de plus de 0 à 60 MPa, de préférence de 2 à 45 MPa, plus préférentiellement de 10 à 40 MPa. Selon un mode de réalisation, le matériau obtenu à partir du liant ettringitique de 20 l'invention a une résistance à la compression à 3 jours compris dans une gamme de plus de 1 à 60 MPa, de préférence de 2 à 50 MPa, de préférence de 10 à 50 MPa, de préférence de 15 à 50 MPa, de préférence de 20 à 50 MPa, de préférence de 25 à 50 MPa, de préférence de 30 à 50 MPa, de préférence de 35 à 50 MPa, de préférence de 40 à 50 MPa, ou de préférence de 45 à 50 MPa. Selon un mode de réalisation, le matériau obtenu à 25 partir du liant ettringitique de l'invention a une résistance à la compression à 3 jours d'environ 14 MPa, 21 MPa, 23 MPa ou 26 MPa. Selon un mode de réalisation, le matériau obtenu à partir du liant ettringitique de l'invention a une résistance à la compression à 7 jours compris dans une gamme de plus 21 de 0 à 60 MPa, de préférence de 2 à 45 MPa, plus préférentiellement de 10 à 40 MPa. Selon un mode de réalisation, le matériau obtenu à partir du liant ettringitique de l'invention a une résistance à la compression à 7 jours compris dans une gamme de plus de 1 à 60 MPa, de préférence de 2 à 50 MPa, de préférence de 10 à 50 MPa, de préférence 5 de 15 à 50 MPa, de préférence de 20 à 50 MPa, de préférence de 25 à 50 MPa, de préférence de 30 à 50 MPa, de préférence de 35 à 50 MPa, de préférence de 40 à 50 MPa, ou de préférence de 45 à 50 MPa. Selon un mode de réalisation, le matériau obtenu à partir du liant ettringitique de l'invention a une résistance à la compression à 7 jours d'environ 11 MPa, 17 MPa, 18 MPa, 21 MPa, 27 MPa, 30 MPa, 31 MPa, 32 MPa, 10 33 MPa, 35 MPa, 42 MPa ou 46 MPa. Selon un mode de réalisation, le matériau obtenu à partir du liant ettringitique de l'invention a une résistance à la compression à 28 jours compris dans une gamme de plus de 0 à 150 MPa, de préférence de 2 à 100 MPa, plus préférentiellement de 20 à 90 MPa. Selon un mode de réalisation, le matériau obtenu à partir du liant ettringitique de 15 l'invention a une résistance à la compression à 28 jours compris dans une gamme de plus de 2 à 150 MPa, de préférence 20 à 150 MPa, de préférence 30 à 150 MPa, de préférence 40 à 150 MPa, de préférence 50 à 150 MPa, de préférence 60 à 150 MPa, de préférence 70 à 150 MPa, de préférence 80 à 150 MPa, de préférence 90 à 150 MPa, de préférence 100 à 150 MPa, de préférence 110 à 150 MPa, de préférence 120 à 150 MPa, de préférence 20 130 à 150 NPF'a, de préférence 140 à 150 MPa. Selon un mode de réalisation, le matériau obtenu à partir du liant ettringitique de l'invention a une résistance à la compression à 28 jours compris dans une gamme de plus de 2 à 150 MPa, de préférence de 2 à 140 MPa, de préférence de 2 à 130 MPa, de préférence de 2 à 130 MPa, de préférence de 2 à 120 MPa, de préférence de 2 à 120 MPa, de préférence de 2à 110 MPa, de préférence de 25 2 à 100 MPa, de préférence de 2 à 90 MPa, de préférence de 2 à 80 MPa, de préférence de 2 à 70 MPa, de préférence de 2 à 60 MPa, de préférence de 2 à 50 MPa, de préférence de 2 à 40 MPa, de préférence de 2 à 30 MPa, de préférence de 2 à 20 MPa, Selon un mode de réalisation, le matériau obtenu à partir du liant ettringitique de l'invention a une résistance à la compression à 28 jours d'environ 44 MPa, 52 MPa ou 54 MPa. 22 Selon un mode de réalisation, le matériau obtenu à partir du liant ettringitique de l'invention a une résistance en flexion à 28 jours compris dans une gamme de plus de 0 à 15 MPa, de préférence de 1 à 10 MPa, plus préférentiellement de 2 à 9 MPa. Selon un mode de réalisation, le matériau obtenu à partir du liant ettringitique de l'invention a une 5 résistance en flexion à 28 jours compris dans une gamme de plus de 0 à 15 MPa, de préférence de 1 à 10 MPa, plus préférentiellement de 2 à 6 MPa. Selon un mode de réalisation, le matériau obtenu à partir du liant ettringitique de l'invention a une résistance en flexion à 28 jours compris dans une gamme de plus de 0 à 10 MPa, de préférence de 1, 2, 3, 4, 5, 6, 7, 8, 9 ou 10 MPa. 10 Dans la présente invention, les tests de résistance à la compression ont été conduits sur des compositions préalablement moulées (moules cubiques, 40 mm x 40 mm, ou 10 cm x 10 cm) avec l'appareil E0250/15 KN Controlab de classe A; ou avec des échantillons cylindriques (16 cm x 32 cm). Les mesures de résistance à la compression ont également été réalisées sur des murs avec l'appareil scléromètre Controlab. 15 Procédé de préparation d'un matériau de construction Selon un mode de réalisation, l'invention concerne également un procédé de préparation d'un matériau de construction comprenant la préparation et/ou l'utilisation d'un liant ettringitique tel que décrit précédemment. Selon un mode de réalisation, le procédé de préparation d'un matériau de construction 20 comprend en outre une étape de mélange du liant ettringitique tel que décrit précédemment, avec de l'eau. Selon un mode de réalisation, le procédé de préparation d'un matériau de construction comprend en outre une étape de mise en forme du matériau. Selon un mode de réalisation, le procédé de préparation d'un matériau de construction à 25 partir du liant ettringitique de l'invention ne comprend pas l'utilisation de ciment Portland. Selon un mode de réalisation, le procédé de préparation d'un matériau de construction à partir du liant ettringitique de l'invention ne comprend pas l'utilisation de sulfoaluminate de calcium. 23 BRÈVE DESCRIPTION DES FIGURES Figure 1 est un graphique montrant le pourcentage de gain des performances mécaniques après 28 jours, pour un liant ettringitique obtenu à partir du mélange de l'invention par rapport à celles d'une composition pouzzolanique classique, en fonction de la valeur du 5 paramètre RMK. Figure 2 présente un graphique montrant le pourcentage de gain des performances mécaniques après 3 jours (ligne continue) ou après 7 jours (ligne pointillée), pour un liant ettringitique obtenu à partir du mélange de l'invention par rapport à celles d'une composition pouzzolanique classique, en fonction de la valeur du paramètre RMK. 10 EXEMPLES La présente invention se comprendra mieux à la lecture des exemples suivants qui illustrent non-limitativement l'invention. Abréviations 15 A: en notation cimentière désigne l'oxyde d'aluminium (A1203) ou alumine ; AS2 : en notation cimentière désigne un métakaolin ; C : en notation cimentière désigne l'oxyde de calcium (CaO); CH: en notation cimentière désigne l'hydroxyde de calcium (Ca(OH)2) ; C$H2 : en notation cimentière désigne le gypse ; 20 C4AH13 : en notation cimentière désigne l'aluminate tétracalcique ; CxSH : en notation cimentière désigne un silicate de calcium où x varie de 1 à 3, de préférence de 1,2 à 2,5 ; C2ASH8 : en notation cimentière désigne la gehlenite hydratée ; C4A3$ : en notation cimentière désigne la yelem'nite ; 25 C2S : en notation cimentière désigne la belite ; C$: en notation cimentière désigne le sulfate de calcium ; C6A$3H32 : en notation cimentière désigne l'ettringite ; C4A$H20 : en notation cimentière désigne l'alumino-monosulfate tricalcique ; 24 CL: chaux naturelle aérienne (« Calcic lime ») ; DSF : désulfogypse ; E/L : ratio massique de l'eau par rapport au liant ; IPZ : indice pouzzolanique du métakaolin employé ; 5 L/T : ratio massique de liant par rapport au total des matières sèches (liant, additifs, etc.) ; MK : métakaolin ; MSLK : métasilicate de sodium pentahydraté ; NaHFS : hexafluorosilicate de sodium ; NaHFA : hexafluoroaluminate de sodium ; 10 NaA102 : aluminate de sodium ; NaF : fluorure de sodium ; P : gypse de carrière ; P(C$) : pureté de la source de sulfate de calcium ; R: gypse de démolition ; 15 RMK : la quantité de sulfate de calcium par rapport à la quantité de métakaolin, introduits dans le mélange initial et défini selon l'équation (e3) ; S : en notation cimentière désigne le dioxyde de silicium (Si02) ou silice ; $ : en notation cimentière désigne le trioxyde de soufre (S03) ; Sc : siccité dans le mélange ; 20 H: en notation cimentière désigne l'eau (H20) ; Sat(CH) : la saturation massique en hydroxyde de calcium, Ca(OH)2 dans une composition donnée ; TEA : triéthanolamine. Matériel et Méthodes 25 Matériel Les aluminosilicates et métakaolins ont été founis par Argeco (produit Argicem®) ou par Imerys (produits Argical M1000®, Argical M1200S, MetaStar M501), par Soka (Soka Metasial®) ou sont des fines issues de l'industrie de la chamotte ou ont été fabriqués en laboratoire selon les protocoles classiques. 25 Diverses chaux ont été founies par LHOIST (chaux LHOIST® CL80, chaux LHOIST® CL90, chaux LHOIST Sorbacal®) ou par C.E.S.A. (chaux aérienne éteinte Decorchaux® CL90). Le taux d'hydroxyde de calcium dans ces chaux a été déterminé par la méthode Leduc (Hornain, 1995). 5 Diverses sources de sulfate de calcium tel que le gypse, ont été testées. Les produits ont été obtenus chez différents fournisseurs connus de l'Homme du métier. Caractéristiques du mélange de l'invention Le mélange de l'invention est caractérisé par les paramètres tels que définis ci-dessous. L'indice pouzzolanique (IPZ) est un paramètre représentant la fraction active d'un 10 métakaolin, c'est-à-dire la quantité en hydroxyde de calcium, Ca(OH)2, pouvant être fixée dans un gramme de métakaolin. Cet indice peut être déterminé par les méthodes connues de l'homme du métier telles que par exemple l'essai Chapelle. Le paramètre Sat(CH) représente le taux de saturation massique en hydroxyde de calcium, Ca(OH)2 dans une composition donnée. Elle est déterminée selon l'équation (el) 15 suivante : Sat(CH) = Q(CH) (el) QST(CH) où : Q(CH) représente la quantité en grammes, d'hydroxyde de calcium (Ca(OH)2) dans le liant ; et 20 QST(CH) représente la quantité en grammes, d'hydroxyde de calcium nécessaire à la réaction de formation de l'ettringite. Le paramètre QST(CH) peut être déterminé selon l'équation (e2) suivante : [IPZ xQ(MK)x0.000625] QST(CH) -= (e2) P(CH) où : 25 IPZ représente l'indice pouzzolanique tel que défini précédemment ; 26 Q(MK) représente la quantité en grammes, de métakaolin ou d'aluminosilicates présent dans le liant ; et P(CH) représente la pureté de la chaux en hydroxyde de calcium. Le paramètre RMK représente le ratio stoechiométrique de sulfate de calcium par rapport 5 à la quantité d'aluminosilicates tel que le métakaolin, introduits dans le mélange initial. Le paramètre QST(CH) peut être déterminé selon l'équation (e3) suivante : [Qm(C$)x592000] RMK = (e3) IPZ xQ(MK)x3 où : LPZ représente l'indice pouzzolanique tel que défini précédemment ; 10 Q(MK) représente la quantité en grammes, de métakaolins ou d'aluminosilicates présent dans le liant ; et Qm(C$) représente la quantité en moles, de sulfate de calcium présent dans le liant. Le paramètre Qm(C$) peut être déterminé selon l'équation (e4) suivante : Qm(C$) _ [Q(G)xP(cs) xsc1 (e4) 15 où : Q(G) représente la quantité en grammes, de source de sulfate de calcium introduit dans le mélange initial ; P(C$) représente la pureté massique de la source de sulfate de calcium ; Sc représente la siccité, c'est-à-dire le pourcentage massique de matières sèches 20 contenues dans le mélange. Résistance à la compression Les tests de résistance à la compression ont été conduits sur des compositions préalablement moulées (moules cubiques, 40 mm x 40 mm, ou 10 cm x 10 cm) avec l'appareil E0250/15 KN Controlab de classe A ; ou avec des échantillons cylindriques 25 (16 cm x 32 cm). 27 Les mesures de résistance à la compression ont également été réalisées sur des murs avec l'appareil scléromètre Controlab. PARTIE A : COMPOSITIONS Exemple 1 : Préparation d'un liant ettringitique selon le procédé de l'invention 5 Protocole générale Les liants ettringitiques de l'invention ont été préparés à température ambiante, en mélangeant un aluminosilicate, un sulfate de calcium et de la chaux dans des proportions telles que le rapport RMK tel que défini précédemment soit compris dans une gamme de 0,05 à 1,25 ; et que le paramètre de saturation en chaux, Sat(CH), soit compris dans une 10 gamme de 0,75 à 8. Selon l'invention, à ce mélange (aluminosilicate/sulfate de calcium/chaux) peuvent être ajoutés (i) des catalyseurs alcalins, (ii) des activateurs de réaction, et/ou (iii) des additifs secondaires tels que des charges, de préférence des charges calcaires. Exemples de mélanges de l'invention comprenant un aluminosilicate, un sulfate de calcium et de la chaux Mélange IN' 1 2 3 4 5 6 7 8 9 10 11 Aluminosilicate Argical® Argical® Argical® Fine de Fine de Produit Argicenl® Argical® Metastar® Argical Argical M1000 M1000 M1000 Chamotte Chamotte synthétisé M 1200S M501 ®M1000 ®M1000 IPZ 1000 1000 1000 850 900 600 700-800 1400 950 1000 1000 Sulfate de Titanogypse Titanogypse Désulfogypse Titanogypse Titanogypse Désulfogypse Gypse Sulfate de Sulfate de Sulfate Sulfate calcium calcium calcium de de de de carrière calcium calcium carrière de de carrière carrière Chaux CL90 CL90 CL90 CL90 CL80 CL90 CL90 CL90 CL90 CL90 CL90 RMK 0,88 0,91 0,49 0,86 1,03 0,96 0-1 0,93 0,90 0,60 0,91 Sat(CH) 1,15 1,02 1,03 1.19 1,01 1,19 1-1,1 1,10 1,07 1.10 1,07 Tableau 1. Exemples de mélanges pour préparer un liant ettringitique selon l'invention. 29 Exemples de catalyseurs Des catalyseurs ont également été ajoutés dans les mélanges 1 à 11 tels que décrits précédemment (Tableau 1). Les catalyseurs employés ont été choisis parmi : le fluorure de sodium, 5 l'hexafluoroaluminate de sodium, l'hexafluorosilicate de sodium, le fluorophosphate de sodium, le tétrafluoroaluminate de potassium, le métasilicate de sodium, l'orthosilicate de sodium, le trisilicate de sodium, le disilicate de sodium, l'aluminate de sodium, le phosphate de sodium, le carbonate de sodium, et le sulfate de sodium. Exemples d'activateurs 10 Des activateurs ont également été ajoutés dans les mélanges 1 à 11 tels que décrits précédemment (Tableau 1). Les activateurs employés ont été choisis parmi les composés aptes à complexer les cations, en particulier le calcium tels que le saccharose, l'acide tartrique, l'acide citrique, l'acide gluconique, l'acide mandélique, l'acide lactique, ou une éthanolamine tel que la triéthanolamine (TEA). 15 Exemple 2 : Préparation d'un matériau à partir du liant ettringitique de l'invention Divers matériaux ont pu être obtenus en mélangeant le liant ettringitique de l'invention avec une quantité d'eau, celle-ci étant modulée selon les applications visées. Lors de l'hydratation du liant ettringitique, deux réactions chimiques sont mises en oeuvre permettant l'obtention d' ettringite : 20 (1) Réaction entre la chaux et l'aluminosilicate conduisant à la formation d'aluminate de calcium (C4AH13 en notation cimentaire) AS2 + 4 CH -> C4AH13 + 2S (2) Réaction de l'aluminate de calcium formé en (1) avec le sulfate de calcium 25 conduisant à la formation d'ettringite C4AH13 +3 C$ C6A$3H32 + CH 30 L'équation-bilan de la réaction d'hydratation du liant ettringitique est : AS2 + 5CH +3 C$ C6A$3H32 + 2CSH Les exemples suivants présentent les performances pour des matériaux obtenus à partir du liant ettringitique de l'invention. 5 Exemple 3 : Préparation d'un matériau à partir d'un liant ettringitique comprenant un mélange métakaolin/chaux/gypse sans catalyse ni activation et performances de ce matériau Le but de cette expérience est de montrer les performances d'un matériau issu de l'hydratation d'un liant ettringitique obtenu à partir d'un mélange de métakaolin, de 10 chaux et de gypse dont le paramètre Sat(CH) est compris de 1 à 1,1 pour différentes valeurs du paramètre RMK tel que défini ci-dessus. Pour cela, une comparaison a été menée entre un matériau issu du liant ettringitique obtenu par le mélange de : - métakaolin flashé ARGICEM® d'IPZ compris entre 700 et 800 mg/g ; 15 - une chaux éteinte de type CL90 de teneur en chaux LEDUC d'environ 90%; et - de gypse ; et d'un matériau issu d'une composition pouzzolanique classique (i.e. mélange de chaux et de métakaolins). La Figure 1 présente un graphique montrant le pourcentage de gain des performances 20 mécaniques après 28 jours du mélange de l'invention par rapport à celles d'une composition pouzzolanique classique, en fonction de la valeur du paramètre RMK. Les résultats montrent que : - pour des valeurs RMK comprises entre 0 et 1, un gain de performances est toujours observé pour le matériau issu du liant ettringitique de l'invention ; et 25 - pour des valeurs RMK comprises entre 0,25 et 0,75 un gain supérieur à 40% est obtenu comparativement aux performances d'une composition pouzzolanique classique. 31 En conclusion, ces résultats démontrent que le mélange de l'invention permet d'augmenter significativement les performances mécaniques après 28 jours, du produit obtenu à partir du liant de l'invention. Par ailleurs, la Demanderesse a constaté dans des expériences complémentaires, qu'à partir d'une valeur de RMIC de 0,6, un surcroit de 5 gain pouvait être obtenu en fonction de la nature du gypse. Performances au jeune âge L'un des inconvénients majeurs d'un liant pouzzolanique classique (i.e. mélange de chaux et de métakaolin) obtenu à partir de ciment de Portland, est sa vitesse de prise (ou de durcissement) très lente ayant pour conséquences de faibles performances mécaniques 10 au jeune âge. Une étude a donc été menée pour évaluer les performances du liant ettringitique de l'invention sur des temps plus courts, à savoir 3 jours (J+3) ou 7 jours (J+7) après la réalisation du mélange comprenant : - métakaolin flashé ARGICEM® d'IPZ compris entre 700 et 800 mg/g ; 15 - une chaux éteinte de type CL90 de teneur en chaux LEDUC d'environ 90%; et - de gypse. La Figure 2 présente un graphique montrant le pourcentage de gain des performances mécaniques après 3 jours ou après 7 jours, pour un liant ettringitique obtenu à partir du mélange de l'invention par rapport à celles d'une composition pouzzolanique classique, 20 en fonction de la valeur du paramètre RMK. Les résultats montrent que des résultats comparables à ceux obtenus après 28 jours. En effet, on observe également que : - pour des valeurs RMK comprises entre 0,3 et 0,7 un gain supérieur à 40°A est obtenu comparativement aux performances d'une composition pouzzolanique classique ; et 25 - pour des valeurs supérieures à 0,7, on observe une forte diminution du gain. En conclusion, ces résultats démontrent que le mélange de l'invention permet d'obtenir très rapidement un liant ettringitique ayant de bonnes performances mécaniques (résistance à la compression) même à des temps courts, temps pour lesquels des 32 compositions pouzzolanes classiques ne permettent pas de fournir des résistances mécaniques acceptables pour leur utilisation comme matériaux de construction. Exemple 4 : Préparation d'un matériau à partir d'un liant ettringitique comprenant un mélange métakaolin/chaux/gypse en présence d'un catalyseur et d'un activateur - 5 Comparaison des RMK Le but de comparer les performances d'un matériau obtenu à partir d'un liant de l'invention, pour des valeurs de RMK supérieures à 0,6. Pour cela, un matériau a été préparé par hydratation d'un liant ettringitique comprenant Argical M1000®/sulfate de calcium de carrière/chaux CL90 en présence de catalyseur et 10 d'activateur. Le paramètre Sat(CH) est de 1,07-1,1. Le ratio eau/liant est d'environ 0,53. La résistance à la compression (RC) à 28 jours, a été mesurée pour deux valeurs de RMK : RMK RC (MPa) 0,6 44 0,91 54 Ces résultats montrent qu'un surcroît de gain est obtenu pour des valeurs RMK supérieures à 0,6 lorsque le matériau est préparé à partir d'un liant ettringitique comprenant un catalyseur et/ou un activateur. 15 Exemple 5 : Préparation d'un matériau à partir d'un liant ettringitique comprenant un mélange métakaolin/chaux /gypse en présence d'un catalyseur et performances de ce matériau Le but de cette expérience est d'étudier les performances mécaniques d'un liant ettringitique obtenu à partir d'un mélange métakaolin/chaux/gypse avec ou sans 20 catalyseur alcalin. Le mélange métakaolin/chaux/gypse est caractérisé par une valeur de RMK égale à 0,67 et une valeur de Sat(CH) environ égale à 1,03. 33 Divers catalyseurs ont été testés : fluorure de sodium, aluminate de sodium, phosphate trisodique, ortho-silicate de sodium et métasilicate de sodium et hexafluorate de sodium. La résistance à la compression (RC) a été mesurée 3 jours (J+3) ou 7 jours (J+7) après la préparation du mélange. Les résultats sont présentés dans le Tableau 2 ci-dessous. Mélange J+3 J+7 RC* Gain RC* Gain (MPa) (%) (MPa) (%) Sans catalyseur 13,6 26,7 Fluorure de sodium 20,9 54 32,3 21 Aluminate de sodium 20,5 51 29,9 12 Phosphate trisodique 25,8 90 29,5 11 Ortho-silicate de sodium 23,2 70 31,2 17 Méta-silicate de sodium 23,9 75 33,4 25 Hexafluoro-silicate de sodium 23,9 75 33,4 25 Tableau 2. Résistance à la compression et pourcentage de gain pour des mélanges métakaolin/gypse/chaux en présence de catalyseur. *RC : résistance à la compression. 34 Une étude a également été menée en variant la nature du gypse et les valeurs du paramètre RMI(. Les résultats obtenus après 7 jours (J+7) et 28 jours (J+28) sont présentés dans le Tableau 3 ci-dessous. Mélange avec le Quantité de Gypse RNIK J+7 J+28 catalyseur : catalyseur dans le mélange (en kg/tonne de liant) Gain Gain (%) (%) Fluorure de sodium 10 desulfogypse 0,76 31 18 10 desulfogypse 0,45 17 11 10 desulfogypse 0,3 11 5 Hexafluoro-aluminate 20 desulfogypse 0,3 35 13 de sodium Fluorophosphate 20 desulfogypse 0,3 30 13 Aluminate de sodium 3,3 desulfogypse 0,77 30 20 6,7 desulfogypse 0,77 42 20 13,3 desulfogypse 0,77 46 19 Hexamétaphosphate de sodium 4,1 titanogypse 0,66 18 4 8,3 titanogypse 0,66 31 17 Carbonate de sodium 4,1 titanogypse 0,66 21 17 Borate de sodium 4,1 titanogypse 0,66 21 17 8,3 titanogypse 0,66 36 15 13,1 titanogypse 0,66 50 29 13,3 Gypse de 0,66 34 14 démolition Aluminate de sodium 13,3 Gypse de 31 34 démolition 0,43 26,7 Gypse de 57 41 démolition 0,61 Tableau 3. Pourcentage de gain pour divers mélanges métakaolin/gypse/chaux en présence de catalyseur en fonction du paramètre RMK et de la source de gypse, comparativement au même mélange sans catalyseur. *RC : résistance à la compression. 5 Les résultats montrent que l'ajout d'un catalyseur alcalin dans le mélange permet d'augmenter la résistance à la compression à des temps courts (J+7) ou plus longs (J+28). Exemple 6 : Préparation d'un matériau à partir d'un liant ettringitique comprenant un mélange métakaolin/chaux/gypse en présence d'un catalyseur et d'un activateur et performances de ce matériau 10 L'avancement de la réaction de formation de l'ettringite dépend de l'apport en aluminate de calcium formé par la réaction entre la source d'aluminosilicate et la source d'oxyde de calcium (chaux). Cependant, les performances mécaniques du matériau obtenu à partir du liant ettringitique de l'invention dépendent du rendement de réaction entre l'aluminate de calcium et la source de sulfate de calcium (tel que le gypse). 15 La Demanderesse a donc cherché à optimiser le mélange de l'invention afin de fournir de meilleurs rendements et des résistances à la compression plus élevées. 36 Divers composés ont été testés sur une base mortier. La formulation du mortier consiste à mélanger du sable, de l'eau et le liant ettringitique de l'invention comprenant un mélange de : - métakaolin flashé ARGICEM® d'IPZ environ égale à 700 mg/g ; 5 - chaux éteinte de type CL90 de teneur en chaux LEDUC d'environ 90%; et - désulfogypse ; et - NaA102 (1.3%) comme catalyseur ; dans lequel - le paramètre RMK est égal à 0,82; 10 - le paramètre Sat(CH) est égal à 1,03. Le mortier comprend un ratio sable sur liant (LIT) égal à 0,33. Le ratio eau sur liant (E/L) est compris entre 0,47 à 0,55. De manière surprenant, la Demanderesse a mise en évidence que des composés apte à complexer le calcium tels que le saccarose et/ou les acides alpha-hydroxylés permettent 15 d'obtenir des résistances à la compression après 7 et 28 jours améliorés par rapport à la formulation de référence M1 (Cf. Tableau 4). M1 M2 M3 M4 M5 M6 M7 M8 M9 M10 Mil M12 M13 'sa 1,3 1,3 1,3 1,3 'sa 1 ,3 1,3 1,3 0,3 0,7 1,3 1,3 0,7 0 1,3 1,3 se Acide Acide Acide TEA TEA Acide Acide citrique gluconique citrique (1,3) (1,3) salicylique mandelique (1,3) (1,3) (1,3) (1,3) (1,3) 0,55 0,47 0,53 0,53 0,53 0,53 0,53 0,53 0,53 0,53 0,53 0,54 0,55 29,2 39,5 34,7 33,1 39,2 36,1 31,4 36,2 37,2 35,8 35,6 32,3 33,1 se 35,3 18,8 13,4 34,2 23,6 7,5 24 27,4 22,6 21,9 10,6 13.4 34,5 52,6 43,6 46,4 47,8 43,1 45,8 42,4 46,8 48,8 45,6 38,7 38,7 52,5 26,4 34,5 38,6 24,9 32,8 22,9 35,7 41,4 32,2 12,2 12,2 Réf. Acide tartrique (kg/ tonne de liant) Saccharose (kg/ tonne de liant) Autres (kg/ tonne de liant) E/L RC J+7 (MPa) % Gain RC J+28 (MPa) % Gain Tableau 4. Performances d'un liant ettringitique comprenant au moins activateur. 38 PARTIE B: UTILISATIONS DU LIANT ETTRINGITIOUE POUR LA FABRICATION DE MATERIAUX DE CONSTRUCTION Exemple 7 : Préparation de ciment La Demanderesse a préparé plusieurs ciments à partir du liant ettringitique de l'invention. 5 Le ratio eau sur liant (E/L) est de 0,5. Les formulations et résultats sont présentés dans le Tableau 5 ci-dessous. Les résistances en flexion et à la compression ont été menées à partir d'éprouvettes 4x4x 16 mm. Les résultats montrent que les performances de ces ciments respectent les valeurs de résistance à la compression exigées par la norme EN-196. Composé (en Ciment 1 Ciment 2 Ciment 3 Ciment 4 Ciment kg pour 1 5 tonne de liant) Formulation Metakaolin 575 550 492 452 452 du liant Argicem® Chaux CL90 290 280 246 226 226 Gypse sec 95 162 246 226 226 Laitier HF 0 0 0 65,8 65,8 Charges 40 0 0 0 o Catalyseur 0 NaF : 8 NaA102 : MSLK : NaHFS : 13,4 19,4 19,4 Saccharose 0 0 1,3 1,1 1,1 Acide tartrique 0 0 1,3 1,1 1,1 Paramètres RMK 0,26 0,48 0,82 0,82 0,82 Sat(CH) 1,04 1,05 1,03 1,03 1,03 Performances à Flexion 4,9 6,7 6,9 7,9 7,9 28 jours (MPa) Compression 33,7 36,4 44,1 47,6 47,6 10 Tableau 5. Performances de ciments préparés à partir du liant ettringitique de l'invention. 39 Exemple 8 : Préparation de liant routier La Demanderesse a préparé plusieurs liants routiers à partir du liant ettringitique de l'invention. L'objectif est de fournir un liant routier apte à répondre aux objectifs de résistance 5 mécanique fixés par la norme NF P15-108, à savoir obtenir une valeur de portance (module EV2) supérieure à 50MPa. La détermination de la portance a été effectuée par l' « essai à la plaque ». Cette méthode consiste à appliquer une contrainte sur une surface de diamètre et de rigidité normalisés afin de mesurer son enfoncement dans le sol. Cette méthode permet de détermine le 10 coefficient de réaction de Westergraad (Kw), les modules EV1 et EV2 de la portance ainsi que le rapport de compactage (EV2/EV1). Le liant de l'invention étudié comprend un mélange de : - 600 kg /tonne de liant, de métakaolin flashé ARGICEM® d'IPZ environ égale à 700 mg/g ; 15 - 300 kg /tonne de liant, de chaux éteinte de type CL90 de teneur en chaux LEDUC d'environ 90%; et - 100 kg /tonne de liant, de gypse ; dans lequel - le paramètre RMK est égal à 0,27; 20 - le paramètre Sat(CH) est égal à 1,03. Pour cela, un sol argilo-sableux d'une surface de 250 m2 et de 40 cm de profondeur, a été stabilisé mécaniquement avec le liant de l'invention. Le dosage est compris entre 35 et 40 kg de liant routier par mètre carré. Après 28 jours, la portance EV2 a été mesurée sur ce sol stabilisé. Les résultats sont présentés dans le Tableau 6. Kw EV1 (MPa) EV2 (MPa) Rapport de compactage EV2/EV1 55 40 74 1,8 58 39 79 2,0 Tableau 6. Caractéristiques de l'essai à la plaque obtenu à partir du liant de l'invention. Les résultats montrent que les modules EV2 sont supérieurs à 50 MPa. Par conséquent, ces résultats confirment que le liant de l'invention peut être employé 5 comme liant routier tout en satisfaisant les exigences de la norme NF P15-108. Exemple 9 : Préparation de mortier La Demanderesse a préparé plusieurs mortiers à partir du liant ettringitique de l'invention. Le Tableau 7 présente quelques exemples de mortiers préparés par la Demanderesse à partir du liant de l'invention. Dans ce tableau, les quantités sont exprimées en kg par 10 tonne de liant. Ces mortiers ont été employés comme mortiers d'enduits sur différents supports tels que du béton ou du plâtre, ou comme mortiers de montage sur des supports de type parpaing, brique creuse et pierre naturelle. Après 8 mois d'observation, aucune incompatibilité n'a été visuellement relevée. MRT1 MRT2 MRT3 MRT4 MRT5 MRT6 MRT7 Formulation MK Type Argicem® Argicem® Argicem® Argicem® m lime Argicern® Argicem® Quantité 150 150 105 160 140 130 130 Chaux Type CL90 CL90 CL90 CL90 CL90 CL90 CL80 Quantité 75 75 53 80 90 65 80 Gypse Type Gypse de carrière Gypse de Gypse de désulfogypse Gypse de désulfogypse Gypse de carrière carrière carrière démolition Quantité 75 75 18 45 55 65 90 Catalyseur Type NaA102 NaA10, NaF NaF NaF NaA102 Quantité 4 4 3 3 4 6 Accélérateur Acide tartrique 0,4 0,4 0 0 0 0,35 0,4 Accélérateur Saccharose 0,4 0,4 0 0 0 0,35 04 Laitier Haut fourneau 0 0 0 15 15 40 0 Additifs SP* Type V225 V225 V225 V150 V150 V225 V430 Quantité 0,9 0,9 1 1 0,9 0,9 0,9 Fillcarb® 0 20 124 20 20 20 0 Granulats Sable 0/1 0 100 0 100 100 100 0 Sable 0/1 900 480 900 480 480 480 900 Eau 125 120 138 114 161 115 150 Paramètres RMK 0,82 0,82 0,28 0,46 0,45 0,82 0,91 Sat(CH) 1,03 1,03 1,03 1,03 0,93 1,03 L12 Performances RC (MPa) J+7 21,9 31,5 9,6 42,6 32,1 39,7 30,1 J+28 44,6 51,5 16,8 45,9 38,7 50,3 43,6 Adhésion terre cuite (MPa) 0,58 1,32 NA NA NA NA NA Tableau 7. Formulations et caractéristiques de mortiers obtenus à partir d'un liant ettringitque de l'invention *superplastifiant 43 Exemple 10 : Préparation de béton La Demanderesse a préparé plusieurs bétons à partir du liant ettringitique de l'invention. Le Tableau 8 présente quelques exemples de bétons préparés par la Demanderesse à partir du liant de l'invention. Dans ce tableau, les quantités sont exprimées en kg par 5 tonne de liant. Composé B1 B2 B3 B4 Formulation Metakaolin Argicem® 30 22 50 40 Chaux CL90 15 11 25 20 Gypse 15 11 11 20 Aluminate de sodium 0,80 0,60 0 1,07 Saccharose 0,80 0,60 0 0,11 Acide tartrique 0,80 0,60 0 0,11 Fill Carbe 0 0 2 2 Sable 0/1 0 55 17 17 Sable 0/4 105 44 85 85 Sable 4/10 84 121 84 84 Eau 28 21 40 35 RC à 28 jours (MPa) Cubes 10x10 25,8 35,1 NA NA Cylindres 16x32 20,7 27,9 25,8 40,1 Classe de résistance (par scléromètre) (MPa) 20-30 40-50 25-35 40-50 Tableau 8. Formulations de bétons obtenus à partir du liant de l'invention. 44 Exemple 11 : Préparation de ciments à maçonner et chaux formulées La Demanderesse a préparé plusieurs ciments à maçonner et chaux formulées à partir du liant ettringitique de l'invention. Pour pouvoir être utilisé comme ciment à maçonner ou chaux formulée, la formulation 5 doit présenter une résistance à la compression après 28 jours d'au moins 10 MPa pour les ciments à maçonner ; et d'au moins 3,5 MPa dans le cas des chaux formulées. Le Tableau 9 présente quelques exemples de ciments à maçonner préparés par la Demanderesse à partir du liant de l'invention. Dans ce tableau, les quantités sont exprimées en kg par tonne de liant. Formulation CM1 CM2 CM3 CM4 CM5 CM6 Metakaolin Argicem® Argicem® Argicem® Argicem® Argicem® Argicern® Metakaolin (qtité) 270 268 332 332 333 332 Chaux CL90 135 134 332 400 333 266 Gypse 95 95 166 100 167 166 Charge calcaire 500 500 167 165 167 233 Catalyseur 0 3 3 3 0 3 (fluorure) RMK 0,58 0,58 0,82 0,49 0,57 0,57 RC (J+3) 5,7 7,2 10,2 9,8 11,6 11 RC (J+7) 9 14,6 15,8 13,9 23,4 23,9 RC (J+28) 15,2 20,5 22,3 16,8 34,3 32,6 10 Tableau 9. Formulations de ciments à maçonner et de chaux formulées obtenus à partir du liant de l'invention. Les résultats montrent que dès trois jours, d'excellents résultats sont obtenus pour des formulations comprenant le liant ettringitique de l'invention. REVENDICATIONS1. Procédé de préparation d'un liant ettringitique comprenant une étape de mélange d'au moins : - une source d'aluminosilicate ; - une source de sulfate de calcium ; et - une source d'hydroxyde de calcium ; ledit liant ettringitique ayant : un taux de saturation en hydroxyde de calcium, noté Sat(CH), compris dans une gamme de 0,75 à 8 ; Sat(CH) étant défini par : Sat(CH) = Q(CH) (el) QST(CH) où : Q(CH) représente la masse d'hydroxyde de calcium (Ca(OH)2) dans le liant ; et QST(CH) représente la masse d'hydroxyde de calcium stoechiométriquementnécessaire à la réaction de formation d'ettringite, et est déterminée par : fIPZ xQ(MK)x0.000625] QST(CH) (e2) P(CH) où : IPZ représente l'indice pouzzolanique de la source d'aluminosilicate ; Q(MK) représente la masse d'aluminosilicates présents dans le liant ettringitique ; et P(CH) représente la pureté de la source d'hydroxyde de calcium, en hydroxyde de calcium ; et un ratio stoechiométrique de sulfate de calcium, noté RMK, compris dans une gamme de 0,05 à 1,25 ; RMK étant défini par l'équation suivante : 46 [Qm(CS)x592000] RMK -= (e3) IPZ xQ(MK)x3 où : IPZ représente l'indice pouzzolanique de la source d'aluminosilicates ; Q(MK) représente la masse d'aluminosilicates présents dans le liant 5 ettringitique ; et Qm(C$) représente la quantité molaire de sulfate de calcium présent dans le liant ettringitique. 2. Procédé selon la revendication 1, dans lequel le mélange comprend en outre un catalyseur, de préférence un catalyseur alcalin, plus préférentiellement le catalyseur 10 alcalin est choisi parmi le fluorure de sodium, l'aluminate de sodium, le phosphate trisodique, l'ortho-silicate de sodium, le métasilicate de sodium, l'hexafluorosilicate de sodium, le fluorophosphate de sodium, l'hexamétaphosphate de sodium,le carbonate de sodium, le borate de sodium, l'hexafluoroaluminate de sodium, tétrafluoroaluminate de potassium ou leurs 15 mélanges. 3. Procédé selon la revendication 1 ou la revendication 2, dans lequel le mélange comprend en outre un activateur, de préférence un composé capable de complexer le calcium, l'aluminium et/ou le silicium, plus préférentiellement choisi parmi le saccharose, les acides alpha-hydroxylé ou leurs sels, les éthanolamines ou leurs 20 sels, et/ou les catéchols ou ses dérivés. 4. Procédé selon l'une quelconque des revendications 1 à 3, dans lequel l'aluminosilicate est une pouzzolane, une fine issue de la production de chamotte ou des cendres de boues de papeterie, de préférence un métakaolin. 5. Procédé selon l'une quelconque des revendications 1 à 4, dans lequel l'hydroxyde 25 de calcium peut être obtenu à partir de chaux éteinte, de chaux hydraulique, de chaux vive, de chaux vive à effet retardé, de chaux aérienne, de chaux éteinte classique ou de toute chaux commerciale. 47 6. 57. 8. 10 9. 10. 15 11. Procédé selon l'une quelconque des revendications 1 à 5, dans lequel le sulfate de calcium est choisi parmi l'anhydrite, le gypse naturel ou le gypse obtenu comme sous-produit de réactions industrielles tel que le désulfogypse, le titanogypse, le fluogypse, ou le phosphogypse. Procédé selon l'une quelconque des revendications 1 à 6, dans lequel la quantité de catalyseur est comprise dans une gamme de 0% à 10% en masse par rapport à la quantité du mélange. Procédé selon l'une quelconque des revendications 1 à 7, dans lequel la quantité d'activateur est comprise dans une gamme de 0% à 10% en mole par rapport à la quantité du mélange. Procédé selon l'une quelconque des revendications 1 à 8, comprenant en- outre l'addition d'additifs, de préférence de laitiers, plus préférentiellement de laitiers de hauts fourneaux ou de laitiers d'aluminates amorphes. Liant ettringitique susceptible d'être obtenu par le procédé selon l'une quelconque des revendications 1 à 9. Utilisation du liant ettringitique selon la revendication 10, pour la préparation de ciments, de ciments à maçonner, de mortiers, de bétons, de liants routiers et/ou de chaux formulées.